(57)【要約】【課題】安価で、生産性に優れ、圧縮ゴム層における亀裂の発生を低減できるローエッジタイプＶベルトを提供する。【解決手段】圧縮ゴム層５の内周面の少なくとも一部の領域を樹脂被膜６で被覆してローエッジタイプＶベルト１を作製する。前記熱可塑性樹脂の融点は、ベルトの加硫温度よりも低く、かつベルト使用時の温度よりも高くてもよい。前記熱可塑性樹脂はポリプロピレン系樹脂であってもよい。前記樹脂被膜の平均厚みは１０〜１００μｍであってもよい。前記ローエッジタイプＶベルトの圧縮ゴム層がコグ部を有し、かつ樹脂被膜が少なくともコグ部のコグ谷を被覆していてもよい。前記樹脂被膜は圧縮ゴム層の内周面全体を被覆してもよい。前記ローエッジタイプＶベルトは、ローエッジコグドＶベルトであってもよい。【選択図】図３
2020041693.tif 000002
【特許請求の範囲】
【請求項１】
圧縮ゴム層と、この圧縮ゴム層の内周面の少なくとも一部の領域を被覆する樹脂被膜とを含む、ローエッジタイプＶベルト。
【請求項２】
樹脂被膜が熱可塑性樹脂を含む請求項１記載のローエッジタイプＶベルト。
【請求項３】
熱可塑性樹脂の融点がベルトの加硫温度よりも低く、かつベルト使用時の温度よりも高い請求項２記載のローエッジタイプＶベルト。
【請求項４】
熱可塑性樹脂がポリプロピレン系樹脂である請求項２または３記載のローエッジタイプＶベルト。
【請求項５】
樹脂被膜の平均厚みが１０〜１００μｍである請求項１〜４のいずれか一項に記載のローエッジタイプＶベルト。
【請求項６】
圧縮ゴム層がコグ部を有し、かつ樹脂被膜が少なくとも前記コグ部のコグ谷を被覆する請求項１〜５のいずれか一項に記載のローエッジタイプＶベルト。
【請求項７】
樹脂被膜が圧縮ゴム層の内周面全体を被覆する請求項１〜６のいずれか一項に記載のローエッジタイプＶベルト。
【請求項８】
ローエッジコグドＶベルトまたはローエッジダブルコグドＶベルトである請求項１〜７のいずれか一項に記載のローエッジタイプＶベルト。
【請求項９】
圧縮ゴム層の内周面の少なくとも一部の領域を樹脂被膜用前駆体で被覆した状態で加硫することにより樹脂被膜を形成する樹脂被膜形成工程を含む請求項１〜８のいずれか一項に記載のローエッジタイプＶベルトの製造方法。
【請求項１０】
樹脂被膜形成工程において、圧縮ゴム層用シートの一方の面を樹脂被膜用前駆体で被覆し、コグ付き型に圧入してコグ部前駆体を形成した後、加硫することによりローエッジコグドＶベルトを製造する請求項９記載の製造方法。
【請求項１１】
樹脂被膜用前駆体が熱可塑性樹脂を含み、この熱可塑性樹脂の引張弾性率が１０００ＭＰａ以下であり、かつ引張伸度が３００％以上である請求項９または１０記載の製造方法。
【発明の詳細な説明】
【技術分野】
【０００１】
本発明は、ローエッジＶベルトやローエッジコグドＶベルトなどのローエッジタイプの伝動用Ｖベルトおよびその製造方法に関する。
【背景技術】
【０００２】
摩擦伝動により動力を伝達するＶベルト（伝動用Ｖベルト）には、摩擦伝動面（Ｖ字状側面）が露出したゴム層であるローエッジ（Raw-Edge）タイプ（ローエッジＶベルト）と、摩擦伝動面がカバー布で覆われたラップド（Wrapped）タイプ（ラップドＶベルト）とがあり、摩擦伝動面の表面性状（ゴム層とカバー布との摩擦係数）の違いから用途に応じて使い分けられている。また、ローエッジタイプのベルトには、コグを設けないローエッジＶベルトの他、ベルトの下面（内周面）のみにコグを設けて屈曲性を改善したローエッジコグドＶベルトや、ベルトの下面（内周面）および上面（外周面）の両方にコグを設けて屈曲性を改善したローエッジコグドＶベルト（ローエッジダブルコグドＶベルト）がある。
【０００３】
ローエッジＶベルトは、耐側圧性や伝達力を向上する観点からはベルト全体の厚みを厚くする要求がある。一方で、耐屈曲疲労性や伝達効率を向上する観点からはベルト全体の厚みを薄くするなどして、屈曲性を良好に保つ要求もある。ローエッジコグドＶベルトはローエッジＶベルトにコグを設けることで、このような二律背反の要求に応えることができる。つまり、コグ山により摩擦伝動面を大きくして耐側圧性や伝達力を向上することができると同時に、コグ谷により屈曲性を良好に保つ工夫がなされている。ローエッジコグドＶベルトの外観は歯付ベルトと類似する部分はあるものの、歯部がプーリ溝と嵌合してかみ合い伝動を行う歯付ベルトとは動力伝達機構が全く異なる別の種類の伝動ベルトである。つまり、ローエッジコグドＶベルトの下面（内周面）はプーリとは接触せずに、側面がプーリと接触して摩擦伝動を行う。
【０００４】
ところで、前記の通りローエッジコグドＶベルトは、コグ谷の存在により屈曲性を向上させているため、プーリに巻きかかる際にはコグ谷の屈曲がコグ山の屈曲よりも大きくなる。そのため、コグ谷において繰り返し屈曲される圧縮ゴム層の疲労が大きくなり、コグ山に比べてコグ谷の圧縮ゴム層に亀裂が発生し易くなる。
【０００５】
このようなコグ谷における亀裂の発生を抑制する方法として、コグ部の表面を織布などの補強布で覆うことが広く行われている。例えば、特開２０１６−１６４４５５号公報（特許文献１）には、圧縮ゴム層のコグ部が補強布で覆われ、前記補強布がコグ山に対応する位置で接合されている伝動ベルトが開示されている。このような構成によると、コグ谷における応力の均一化を図ることができ、屈曲時に補強布の伸縮の追随が不十分となることも抑制される。また、耐屈曲疲労性を向上することができ、コグ谷において早期に亀裂が生じてしまうことを抑制できると記載されている。
【０００６】
特許文献１に開示されるように、コグ部を補強布で覆う方法は一定の効果が得られるものの、コグ山よりもコグ谷での亀裂が発生し易いことは避けられない問題であり、さらなる改良が求められている。また、補強布で覆う方法では、補強布に起因する特有の問題も発生する。
【０００７】
まず、特許文献１の製造方法では、織布などを伝動ベルトの補強布として用いるには、切断工程、接着液浸漬工程、広角処理工程、乾燥工程を含む補強布作製工程を経る必要がある。さらに、補強布や未加硫ゴムシートを積層して積層体を形成する工程では、補強布をピニオンロールなどによってコグ付き型に押し込む必要がある。そのため、生産性を向上する点からも、補強布の使用は好ましくない。
【０００８】
一方、コグ谷を補強する別の方法として、特開２０１０−１５１２５３号公報（特許文献２）には、ベルト内周面の側面または全面にダイヤモンドライクカーボン（ＤＬＣ）からなるコーティング膜が形成されているコグ付Ｖベルトが開示されている。このような構成によると、巻き付き径が小さくなる小径プーリに使用された場合であっても、コグ亀裂が発生しないことが記載されている。そして、ＤＬＣ膜をコーティングする方法として公知の高周波プラズマＣＶＤ法が利用できること、ＤＬＣ膜の膜厚は１〜５μｍであることが記載されている。
【０００９】
しかし、特許文献２に開示の構成は、ベルト１本毎にＤＬＣ膜を形成する作業を行わなければならないため、生産性が低下する上に、新たな設備投資が必要でコスト面からも不利である。
【特許文献１】特開２０１６−１６４４５５号公報（請求項１、段落［００１７］［００６５］［０１０６］、図１３）
【特許文献２】特開２０１０−１５１２５３号公報（請求項１および３、段落［００１４］）
【発明の概要】
【発明が解決しようとする課題】
【００１０】
従って、本発明の目的は、安価で、生産性に優れ、圧縮ゴム層における亀裂の発生を低減できるローエッジタイプＶベルトおよびその製造方法を提供することにある。
【課題を解決するための手段】
【００１１】
本発明者らは、圧縮ゴム層の亀裂の発生を低減できるローエッジタイプＶベルトの開発に当たり、補強布で内周面のコグ部を被覆したローエッジコグドＶベルトの圧縮ゴム層における亀裂の原因を解明することから着手したが、特許文献１にも記載の通り、ベルトの屈曲時に応力が集中し易いため、コグ谷（ベルトが一番薄い部分）に亀裂が入ることが多かった。一方、本発明者らが原因解明のための試行を続けると、同一のスリーブから切り出した複数のベルト（同ロット品）を同じ条件で耐久試験すると、いずれのベルトでも周内の同じ位置でコグ谷の亀裂が発生し易い傾向があることが判明した。すなわち、数あるコグ谷の中でも、特定のコグ谷において亀裂が発生し易くなる現象が確認できた。このような現象について観察および解析を繰り返した結果、本発明者らは、以下のような原因によって起こると推定した。
【００１２】
ローエッジコグドＶベルトは、コグ溝が形成されたコグ付き型（平金型や特許文献１の図１２に記載されている円筒状金型など）のコグ溝に、特許文献１の図１３に記載されているように、ピニオンロールを使用して補強布を押し込んだ後、未加硫ゴムシートを補強布で被覆されたコグ溝に圧入して、補強布とゴム組成物との積層体で形成されたコグパッドを製造する過程を経て得られる。コグ溝に押し込まれた補強布は、柔軟性に優れている場合には、図１に示すように、補強布１１は、コグ付き型１２の表面に形成されたコグ溝に沿って隙間なく押し込まれるが、実際の補強布は、平織り帆布であり、柔軟性が十分ではないため、図２に示すように、一部のコグ溝においては、補強布とコグ溝との間に隙間１３が生じると推定される。すなわち、補強布をピニオンロールなどによってコグ付き型に押し込んだとしても、補強布の全長に亘ってコグ付き型に完全に沿わせるのは困難であり、補強布がコグ付き型に十分押し込まれない部分が発生して、補強布がコグ付き型表面から幾分浮いた状態となっていると推定される。図２のような隙間が生じると、隙間が生じていないコグ溝に比べて、その隙間によってコグ付き型（ベルトのコグ山）に対して補強布の長さが不足するため、未加硫ゴムシートを圧入する際に、他のコグ溝と比較して補強布が過剰に伸長される。余計に伸ばされた補強布は厚みが薄くなって強度が低下すると共に、補強布が伸びる際に経糸と緯糸とのなす角が小さくなることにより補強布の伸縮性が低下する。補強布の伸縮性が低下すると、ベルトの屈曲性が低下するため、屈曲性が低下した部分では、ベルトが屈曲する際に他の部分と比較して大きな応力が発生するようになる。そのため、補強布が伸ばされた箇所では屈曲疲労が他の部分よりも促進されて、コグ谷の亀裂が発生し易くなると推定できる。
【００１３】
補強布としては、伸縮性を向上させるために、ベルト長手方向に対して織り目（経糸と緯糸）が斜めを向いたバイアス帆布が使用され、さらに経糸と緯糸との角度を１２０°程度の広角に形成した広角帆布も利用されている。しかし、バイアス処理や広角処理を施して糸がベルト長さ方向に対して大きな角をなすようにして伸縮性を高めても、前述のような隙間が発生すると、織布が伸び切って柔軟性が低下する。
【００１４】
このような現象は、未加硫ゴムシートが圧入されると、隙間が消失して肉眼では異変を容易に観察できず、当業者であっても気付くことは困難であるため、これまで適切な対応がなされてこなかったと思われる。これに対して、本発明者らは、このような補強布により起こる不具合を解消するために、ローエッジタイプの伝動用Ｖベルトの圧縮ゴム層の内周面を被覆する補強布の代わりに柔軟性や伸縮性に優れた樹脂被膜を用いることにより、安価で、生産性に優れ、圧縮ゴム層における亀裂の発生を低減できることを見出し、本発明を完成した。
【００１５】
すなわち、本発明のローエッジタイプＶベルトは、圧縮ゴム層と、この圧縮ゴム層の内周面の少なくとも一部の領域を被覆する樹脂被膜とを含む。前記樹脂被膜が熱可塑性樹脂を含んでいてもよい。前記熱可塑性樹脂の融点は、ベルトの加硫温度よりも低く、かつベルト使用時の温度よりも高くてもよい。前記熱可塑性樹脂はポリプロピレン系樹脂であってもよい。前記樹脂被膜の平均厚みは１０〜１００μｍであってもよい。前記ローエッジタイプＶベルトの圧縮ゴム層がコグ部を有し、かつ樹脂被膜が少なくとも前記コグ部のコグ谷を被覆していてもよい。前記樹脂被膜は圧縮ゴム層の内周面全体を被覆してもよい。前記ローエッジタイプＶベルトは、ローエッジコグドＶベルトまたはローエッジダブルコグドＶベルトであってもよい。
【００１６】
本発明には、圧縮ゴム層の内周面の少なくとも一部の領域を樹脂被膜用前駆体で被覆した状態で加硫することにより樹脂被膜を形成する樹脂被膜形成工程を含む前記ローエッジタイプＶベルトの製造方法も含まれる。前記樹脂被膜形成工程において、圧縮ゴム層用シートの一方の面を樹脂被膜用前駆体で被覆し、コグ付き型に圧入してコグ部前駆体を形成した後、加硫することによりローエッジコグドＶベルトを製造してもよい。前記樹脂被膜用前駆体は熱可塑性樹脂を含んでいてもよい。この熱可塑性樹脂の引張弾性率は１０００ＭＰａ以下であり、かつ引張伸度は３００％以上であってもよい。
【発明の効果】
【００１７】
本発明では、ローエッジタイプＶベルトの圧縮ゴム層の内周面を樹脂被膜で被覆すると、安価で、生産性に優れ、圧縮ゴム層における亀裂の発生を低減でき、ベルト寿命を向上できる。特に、ローエッジコグドＶベルトにおいて、ベルト周内の特定の箇所における亀裂の発生を抑制できる。
【図面の簡単な説明】
【００１８】
【図１】図１は、ローエッジコグドＶベルトの製造過程において、補強布がコグ付き型に隙間なく押し込まれた理想の状態を示す概略図である。
【図２】図２は、ローエッジコグドＶベルトの製造過程において、補強布がコグ付き型に押し込まれた実際の状態を示す概略図である。
【図３】図３は、本発明のローエッジコグドＶベルトの一例を示す概略部分断面斜視図である。
【図４】図４は、図３のローエッジコグドＶベルトをベルト長手方向に切断した概略断面図である。
【図５】図５は、本発明のローエッジコグドＶベルトの製造方法における樹脂被膜形成工程を説明するための概略図である。
【図６】図６は、実施例および比較例で得られたローエッジコグドＶベルトの耐久走行試験を説明するための概略図である。
【発明を実施するための形態】
【００１９】
［ローエッジタイプＶベルト］
本発明のローエッジタイプＶベルト（ローエッジタイプの伝動用Ｖベルト）は、少なくとも一部の領域が樹脂被膜で被覆された圧縮ゴム層を含むローエッジタイプＶベルトであれば、特に限定されない。ローエッジタイプＶベルトには、ローエッジＶベルト、ローエッジコグドＶベルトが含まれる。さらに、ローエッジコグドＶベルトは、ローエッジＶベルトの内周側のみにコグが形成されたローエッジコグドＶベルトと、ローエッジＶベルトの内周側及び外周側の双方にコグが形成されたローエッジダブルコグドＶベルトとに大別できる。これらのうち、コグ谷（コグ底）で発生する亀裂を効果的に抑制できる点から、ローエッジＶベルトの少なくとも内周側にコグ部が形成されたローエッジコグドＶベルトが好ましい。
【００２０】
図３は、本発明のローエッジコグドＶベルトの一例を示す概略部分断面斜視図であり、図４は、図３のローエッジコグドＶベルトをベルト長手方向に切断した概略断面図である。
【００２１】
この例では、ローエッジコグドＶベルト１は、ベルト本体の内周面に、ベルトの長手方向（図中のＡ方向）に沿ってコグ山１ａとコグ谷１ｂとが交互に並んで形成されたコグ部を有しており、このコグ山１ａの長手方向における断面形状は略半円状（湾曲状又は波形状）であり、長手方向に対して直交する方向（幅方向又は図中のＢ方向）における断面形状は台形状である。すなわち、各コグ山１ａは、ベルト厚み方向において、コグ谷１ｂからＡ方向の断面において略半円状に突出している。ローエッジコグドＶベルト１は、積層構造を有しており、ベルト外周側から内周側（コグ部が形成された側）に向かって、補強布２、伸張ゴム層３、接着ゴム層４、圧縮ゴム層５、樹脂被膜６が順次積層されている。ベルト幅方向における断面形状は、ベルト外周側から内周側に向かってベルト幅が小さくなる台形状である。さらに、接着ゴム層４内には、芯体４ａが埋設されており、前記コグ部は、コグ付き成形型により圧縮ゴム層５に形成されている。
【００２２】
［樹脂被膜］
本発明では、圧縮ゴム層の少なくとも一部の領域を樹脂被膜で被覆することにより、圧縮ゴム層における亀裂の発生を低減できるとともに、ベルトの生産性も向上できる。詳しくは、品質面では、樹脂被膜の柔軟性および伸縮性により、ローエッジタイプＶベルトが繰り返し屈曲されたとしても亀裂の発生を抑制できる。また、従来の補強布のような糸角度の変化によるベルト屈曲性への影響を排除できるため、特定の箇所で屈曲性が低下するのを抑制でき、亀裂の発生を防止してローエッジタイプＶベルトの寿命を向上できる。
【００２３】
特に、少なくとも内周側にコグ部を有するローエッジコグドＶベルトでは、樹脂被膜は補強布と比較して柔軟性や伸縮性に富むため、従来の補強布を用いた製造方法のように、予めコグ付き型に押し込む必要はなく、樹脂被膜と未加硫ゴムシートとの積層体を直接、コグ付き型に圧入することにより、コグ表面が樹脂被膜で被覆されたコグパッドを得ることができる。すなわち、製造方法の詳細は後述するが、図５に示すように、圧縮ゴム層を形成するための未加硫ゴムシート１５の一方の面に樹脂被膜を形成するためのシート状前駆体１４を積層した積層体のシート状前駆体１４をコグ付き型１６と対向させ、積層体をコグ付き型のコグに圧入することにより（図５（ａ））、前記積層体の樹脂被膜側の表面にコグ山１５ａが形成されたコグパッドが得られ（図５（ｂ））、このコグパッドを加硫することにより、ローエッジコグドＶベルトを製造できる。このような製造方法では、補強布をコグ付き型に押し込む工程が不要であるため、ベルトの生産性を向上できる。また、樹脂被膜の柔軟性や伸縮性が十分でない場合や樹脂被膜の厚みの均一性を向上させたい場合などは、補強布を用いた従来の製造方法と同様に、樹脂被膜のみをピニオンロールなどでコグ付き型に押し込んだ後に未加硫ゴムシートを圧入する方法を採用することもできる。この場合は、樹脂被膜を押し込む工程は省略できないものの、より多くの工程を必要とする補強布作製工程は省略できるため、従来の製造方法に比べて生産性は格段に向上する。
【００２４】
樹脂被膜に含まれる樹脂成分は、熱硬化性樹脂であってもよいが、柔軟性や伸縮性に優れ、コグ表面に沿わせ易く、ベルトの屈曲性を阻害しない点から、熱可塑性樹脂が好ましい。
【００２５】
熱可塑性樹脂としては、例えば、ポリオレフィン（ポリエチレン、ポリプロピレンなど）、塩化ビニル系樹脂（ポリ塩化ビニル、塩化ビニル−エチレン共重合体、塩化ビニル−塩化ビニリデン共重合体など）、スチレン系樹脂（ポリスチレン、アクリロニトリル−ブタジエン−スチレン樹脂など）、ポリエステル系樹脂（脂肪族ポリエステルなど）、ポリカーボネート系樹脂（脂肪族ポリカーボネートなど）、ポリアミド系樹脂（脂肪族ポリアミドなど）、ポリウレタン系樹脂（ポリエステル型ポリウレタンなど）などが挙げられる。これらの熱可塑性樹脂は、単独でまたは二種以上組み合わせて使用できる。
【００２６】
熱可塑性樹脂は、ポリエチレンやポリプロピレンなどの結晶性樹脂であってもよく、ポリスチレン、ポリ塩化ビニル、ポリカーボネートなどの非晶性樹脂であってもよいが、脆くなく、圧縮ゴム層の亀裂を抑制できる点から、結晶性樹脂が好ましい。さらに、これらの熱可塑性樹脂のうち、金型への非付着性とゴム（特に、エチレン−α−オレフィンエラストマー）に対する接着性とのバランスに優れる点から、ポリオレフィンが好ましく、ポリプロピレン系樹脂が特に好ましい。
【００２７】
ポリプロピレン系樹脂は、ポリプロピレンホモポリマー（単独重合体）であってもよく、ポリプロピレンコポリマー（共重合体）であってもよい。コポリマーに含まれる共重合性単量体としては、例えば、プロピレン以外の前記α−オレフィンや、前記α−オレフィン以外の共重合性単量体などが挙げられる。これらの共重合性単量体は、単独でまたは二種以上組み合わせて使用できる。これらの共重合性単量体のうち、エチレン、１−ブテン、１−ヘキセン、４−メチルペンテン、１−オクテンなどのα−Ｃ２−８オレフィンが好ましい。共重合性単量体の割合は好ましくは３０モル％以下（例えば０．０１〜３０モル％）、より好ましくは２０モル％以下（例えば０．１〜２０モル％）、さらに好ましくは１０モル％以下（例えば１〜１０モル％）程度である。コポリマーは、ランダム共重合体、交互共重合体、ブロック共重合体、グラフト共重合体などであってもよい。
【００２８】
ポリプロピレン系樹脂としては、例えば、ポリプロピレン、プロピレンと共重合可能なモノマーとの共重合体（プロピレン−エチレン共重合体、プロピレン−（メタ）アクリル酸共重合体などの二元共重合体；プロピレン−エチレン−ブテン−１などの三元共重合体）などが含まれる。これらのポリプロピレン系樹脂のうち、ポリプロピレン（プロピレンの単独重合体）が好ましい。ポリプロピレン系樹脂は、単独でまたは二種以上組み合わせて使用できる。
【００２９】
熱可塑性樹脂（特にポリプロピレン系樹脂）の数平均分子量は、ゲルパーミエーションクロマトグラフィー法（ＧＰＣ法）において（ポリスチレン換算）、例えば１万〜１００万、好ましくは２万〜５０万、さらに好ましくは３万〜３０万程度である。分子量が小さすぎると、機械的特性が低下して、圧縮ゴム層の亀裂を抑制する効果が低下する虞がある。一方、大きすぎると、圧縮ゴム層に対する接着性が低下したり、ベルトの屈曲性が低下して耐久性が低下する虞がある。
【００３０】
熱可塑性樹脂（特にポリプロピレン系樹脂）の融点は、ベルトの加硫温度よりも低く、かつベルト使用時の温度よりも高い温度であるのが好ましく、例えば、ベルトの加硫温度をＴ℃とするとき、例えば（Ｔ−１００）℃〜（Ｔ−１）℃、好ましくは（Ｔ−５０）℃〜（Ｔ−２）℃、さらに好ましくは（Ｔ−３０）℃〜（Ｔ−３）℃程度である。具体的な熱可塑性樹脂（特にポリプロピレン系樹脂）の融点は、例えば１００〜１８０℃（例えば１００〜１６５℃）、好ましくは１３０〜１７０℃、さらに好ましくは１４０〜１６５℃（特に１４５〜１６０℃）程度である。熱可塑性樹脂の融点がこのような範囲にあると、ベルト作製時には被膜を容易に形成することができると共に、ベルト使用時には被膜としての強度を損なわない。熱可塑性樹脂の融点がベルト使用時の温度よりも低いと、ベルト使用時に樹脂が溶融して被膜としての機能を果たせない虞がある。逆に、加硫温度よりも高いと、熱可塑性樹脂が加硫時に溶解しないためにゴムへの密着性が低下して、使用中に剥がれる虞がある。
【００３１】
熱可塑性樹脂（特にポリプロピレン系樹脂）の引張弾性率は１０００ＭＰａ以下であってもよく、例えば１００〜１０００ＭＰａ、好ましくは２００〜９００ＭＰａ、さらに好ましくは３００〜８００ＭＰａ、より好ましくは５００〜７５０ＭＰａ、最も好ましくは６００〜７３０ＭＰａ程度である。引張弾性率が大きすぎると、コグパッド作製時の圧入が困難となる虞がある。
【００３２】
熱可塑性樹脂（特にポリプロピレン系樹脂）の引張伸度は３００％以上であってもよく、例えば３００〜２０００％、好ましくは４００〜１５００％、さらに好ましくは５００〜１０００％、より好ましくは５５０〜８００％、最も好ましくは５７０〜７００％程度である。引張伸度が小さすぎると、コグパッド作製時の圧入が困難となる虞がある。
【００３３】
なお、本明細書および特許請求の範囲において、引張弾性率および引張伸度は、ＪＩＳ  Ｋ７１２７（１９９９）に準拠して測定できる。また、本明細書および特許請求の範囲において、熱可塑性樹脂の引張弾性率および引張伸度は、樹脂被膜用前駆体を構成する熱可塑性樹脂（特にポリプロピレン系樹脂）の引張弾性率および引張伸度を意味する。
【００３４】
本発明では、熱可塑性樹脂（特にポリプロピレン系樹脂）の引張弾性率および引張伸度が前記範囲を有することにより、コグパッド作製時の圧入を円滑に進めることができる。このような引張弾性率および引張伸度を有する熱可塑性樹脂（樹脂被膜用前駆体を構成する熱可塑性樹脂）は、延伸樹脂フィルムであってもよいが、生産性の点から、無延伸樹脂フィルムである場合が多く、無延伸ポリプロピレン系樹脂（または無延伸ポリプロピレン系樹脂フィルム）が特に好ましい。
【００３５】
樹脂成分（特に、熱可塑性樹脂）の割合は、樹脂被膜中５０質量％以上であってもよく、好ましくは８０質量％以上、さらに好ましくは９０質量％以上であり、１００質量％（樹脂成分のみ）であってもよい。樹脂成分の割合が少なすぎると、樹脂被膜の柔軟性が低下する虞がある。
【００３６】
樹脂被膜は、樹脂成分に加えて、慣用の添加剤、例えば、可塑剤、軟化剤、接着性改善剤、着色剤、粘着付与剤、安定剤（酸化防止剤、紫外線吸収剤、熱安定剤など）、潤滑剤、難燃剤、帯電防止剤などを含んでいてもよい。慣用の添加剤の割合は、樹脂成分１００質量部に対して３０質量部以下（例えば０．１〜１０質量部程度）である。
【００３７】
樹脂被膜は、圧縮ゴム層の内周面の少なくとも一部の領域を被覆していればよいが、圧縮ゴム層における亀裂の発生を有効に低減できる点から、内周面全体の面積に対して５０％以上であってもよく、好ましくは８０％以上、さらに好ましくは９０％以上であり、耐亀裂性の向上加えて、生産性も向上できる点から、１００％（圧縮ゴム層の内周面全体を被覆）が最も好ましい。
【００３８】
ローエッジＶベルトの少なくとも内周側にコグ部が形成され、圧縮ゴム層がコグ部を有する場合は、樹脂被膜は、圧縮ゴム層の内周面において、少なくともコグ部のコグ谷を被覆するのが好ましい。さらに、圧縮ゴム層がコグを有する場合でも、耐亀裂性および生産性を向上できる点から、圧縮ゴム層の内周面全体を樹脂被膜で被覆するのが最も好ましい。
【００３９】
なお、本明細書および特許請求の範囲において、コグ部のコグ谷とは、コグ部を有する圧縮ゴム層の薄肉部を形成する部分を意味し、通常、ベルト内周側に突起した隣接するコグ山間にある曲面状または平面状の谷部または溝部（湾曲した溝部またはベルト面方向に平行な面状溝部）を意味する。
【００４０】
樹脂被膜の平均厚みは、例えば１０〜１００μｍ、好ましくは１５〜８０μｍ、さらに好ましくは２０〜５０μｍ（特に２５〜４０μｍ）程度である。樹脂被膜の厚みが薄すぎると、作業性の低下や被膜としての強度が低下する虞があり、厚すぎると、ベルトの屈曲性を低下させる虞がある。
【００４１】
本明細書および特許請求の範囲において、樹脂被膜の平均厚みはベルト断面の走査型電子顕微鏡（ＳＥＭ）写真において、任意の５箇所の厚みを平均して求めることができる。
【００４２】
なお、樹脂被膜は、圧縮ゴム層の内周面を被覆していればよく、圧縮ゴム層の側面を含むベルト側面も樹脂被膜で被覆してもよいが、生産性や経済性などの点から、ベルト側面は樹脂被膜で被覆されていないのが好ましい。
【００４３】
［圧縮ゴム層］
本発明のローエッジタイプＶベルトにおいて、圧縮ゴム層は、第１のゴム成分を含むゴム組成物（加硫ゴム組成物）で形成されている。
【００４４】
（第１のゴム成分）
第１のゴム成分としては、加硫または架橋可能なゴムを用いてよく、例えば、ジエン系ゴム［天然ゴム、イソプレンゴム、ブタジエンゴム、クロロプレンゴム、スチレンブタジエンゴム（ＳＢＲ）、アクリロニトリルブタジエンゴム（ニトリルゴム）、水素化ニトリルゴムなど］、エチレン−α−オレフィンエラストマー、クロロスルフォン化ポリエチレンゴム、アルキル化クロロスルフォン化ポリエチレンゴム、エピクロルヒドリンゴム、アクリル系ゴム、シリコーンゴム、ウレタンゴム、フッ素ゴムなどが挙げられる。これらのゴム成分は、単独でまたは二種以上組み合わせて使用できる。
【００４５】
これらのうち、エチレン−α−オレフィンエラストマー、クロロプレンゴムが好ましく、ベルト重量の低減などにより、省燃費性を向上でき、かつ耐オゾン性、耐熱性、耐寒性、耐候性、耐亀裂性などの耐久性を向上できる点から、エチレン−α−オレフィンエラストマー［エチレン−プロピレン共重合体（ＥＰＭ）、エチレン−プロピレン−ジエン三元共重合体（ＥＰＤＭ）など］が特に好ましい。
【００４６】
第１のゴム成分がエチレン−α−オレフィンエラストマーを含む場合、第１のゴム成分中のエチレン−α−オレフィンエラストマーの割合は、省燃費性および耐久性を向上できる点から、５０質量％以上であってもよく、好ましくは８０質量％以上、さらに好ましくは９０質量％以上（特に９０〜１００質量％）であり、１００質量％（エチレン−α−オレフィンエラストマーのみ）が最も好ましい。第１のゴム成分がクロロプレンゴムを含む場合のクロロプレンゴムの割合も、前記エチレン−α−オレフィンエラストマーの割合と同様である。
【００４７】
（第１の短繊維）
圧縮ゴム層を形成するゴム組成物は、第１の短繊維をさらに含んでいてもよい。第１の短繊維としては、ポリアミド短繊維（ポリアミド６短繊維、ポリアミド６６短繊維、ポリアミド４６短繊維、アラミド短繊維など）、ポリアルキレンアリレート短繊維（例えば、ポリエチレンテレフタレート（ＰＥＴ）短繊維、ポリエチレンナフタレート短繊維など）、液晶ポリエステル短繊維、ポリアリレート短繊維（非晶質全芳香族ポリエステル短繊維など）、ビニロン短繊維、ポリビニルアルコール系短繊維、ポリパラフェニレンベンゾビスオキサゾール（ＰＢＯ）短繊維などの合成短繊維；綿、麻、羊毛などの天然短繊維；カーボン短繊維などの無機短繊維などが挙げられる。これら第１の短繊維は、単独でまたは二種以上組み合わせて使用できる。これらのうち、アラミド短繊維、ＰＢＯ短繊維が好ましく、アラミド短繊維が特に好ましい。
【００４８】
第１の短繊維は、繊維状に延伸した繊維を所定の長さにカットした短繊維であってもよい。第１の短繊維は、プーリからの側圧に対するベルトの圧縮変形を抑制するため（耐側圧性を高めるため）、ベルト幅方向に配向して圧縮ゴム層中に埋設されることが好ましい。また、表面の摩擦係数を低下させてノイズ（発音）を抑制したり、プーリとの擦れによる摩耗を低減できるため、圧縮ゴム層の表面より短繊維を突出させるのが好ましい。
【００４９】
第１の短繊維の平均繊維長は、屈曲性を低下させることなく耐側圧性および耐摩耗性を向上できる点から、例えば０．１〜２０ｍｍ、好ましくは０．５〜１５ｍｍ（例えば０．５〜１０ｍｍ）、さらに好ましくは１〜６ｍｍ（特に２〜４ｍｍ）程度であってもよい。第１の短繊維の繊維長が短すぎると、列理方向の力学特性を十分に高めることができずに耐側圧性および耐摩耗性が低下する虞があり、逆に長すぎると、ゴム組成物中の短繊維の配向性が低下することにより屈曲性が低下する虞がある。
【００５０】
第１の短繊維の単糸繊度は、屈曲性を低下させることなく高い補強効果を付与できる点から、例えば１〜１２ｄｔｅｘ、好ましくは１．２〜１０ｄｔｅｘ（例えば１．５〜８ｄｔｅｘ）、さらに好ましくは２〜５ｄｔｅｘ（特に２〜３ｄｔｅｘ）程度である。単糸繊度が大きすぎると配合量当たりの耐側圧性や耐摩耗性が低下する虞があり、単糸繊度が小さすぎるとゴムへの分散性が低下することにより屈曲性が低下する虞がある。
【００５１】
第１の短繊維は、第１のゴム成分との接着力を高めるために、汎用の接着処理を行ってもよい。このような接着処理としては、エポキシ化合物またはポリイソシアネート化合物を含む処理液に浸漬する方法、レゾルシンとホルムアルデヒドとラテックスとを含むＲＦＬ処理液に浸漬する方法、ゴム糊に浸漬する方法などが挙げられる。これらの処理は単独で適用してもよく、２種以上を組み合わせて適用してもよい。
【００５２】
第１の短繊維の割合は、第１のゴム成分１００質量部に対して、例えば５〜５０質量部、好ましくは５〜４０質量部（例えば８〜３５質量部）、さらに好ましくは１０〜３０質量部（特に２０〜３０質量部）程度である。第１の短繊維が少なすぎると耐側圧性および耐摩耗性が低下し、多すぎると加工性が低下したり、ベルトの屈曲性が低下することで耐久性が低下する虞がある。
【００５３】
（他の成分）
圧縮ゴム層を形成するゴム組成物は、加硫剤または架橋剤（または架橋剤系）（硫黄系加硫剤など）、共架橋剤（ビスマレイミド類など）、加硫助剤または加硫促進剤（チウラム系促進剤など）、加硫遅延剤、金属酸化物（酸化亜鉛、酸化マグネシウム、酸化カルシウム、酸化バリウム、酸化鉄、酸化銅、酸化チタン、酸化アルミニウムなど）、補強剤（カーボンブラックや、含水シリカなどの酸化ケイ素）、充填剤（クレー、炭酸カルシウム、タルク、マイカなど）、軟化剤（パラフィンオイルやナフテン系オイルなどのオイル類など）、加工剤または加工助剤（ステアリン酸、ステアリン酸金属塩、ワックス、パラフィン、脂肪酸アマイドなど）、老化防止剤（酸化防止剤、熱老化防止剤、屈曲き裂防止剤、オゾン劣化防止剤など）、着色剤、粘着付与剤、可塑剤、カップリング剤（シランカップリング剤など）、安定剤（紫外線吸収剤、熱安定剤など）、難燃剤、帯電防止剤などが挙げられる。これらの添加剤は、単独でまたは二種以上組み合わせて使用できる。なお、金属酸化物は架橋剤として作用してもよい。
【００５４】
［伸張ゴム層］
本発明のローエッジタイプＶベルトは、第２のゴム成分を含むゴム組成物（加硫ゴム組成物）で形成された伸張ゴム層をさらに含んでいてもよい。
【００５５】
第２のゴム成分としては、第１のゴム成分で例示されたゴム成分を利用でき、好ましい態様も第１のゴム成分と同一である。第２のゴム成分は、第１のゴム成分と異なるゴム成分であってもよいが、通常、第１のゴム成分と同一である。
【００５６】
伸張ゴム層を形成するゴム組成物も、耐側圧性および耐摩耗性をより向上できる点から、第２の短繊維を含むのが好ましい。圧縮ゴム層だけでなく、伸張ゴム層も短繊維として第２の短繊維を含むと、耐側圧性および耐摩耗性がさらに向上する。第２の短繊維としては、第１の短繊維で例示された短繊維を利用でき、好ましい態様および割合も第１の短繊維と同一である。第２の短繊維は、第１の短繊維と異なる短繊維であってもよいが、通常、第１の短繊維と同一である。
【００５７】
伸張ゴム層を形成するゴム組成物も、圧縮ゴム層を形成するゴム組成物で例示された他の成分をさらに含んでいてもよい。
【００５８】
［接着ゴム層］
本発明の伝動用Ｖベルトは、第３のゴム成分を含むゴム組成物（加硫ゴム組成物）で形成された接着ゴム層をさらに含んでいてもよい。
【００５９】
第３のゴム成分としては、第１のゴム成分で例示されたゴム成分を利用でき、好ましい態様も第１のゴム成分と同一である。第３のゴム成分は、第１のゴム成分と異なるゴム成分であってもよいが、通常、第１のゴム成分と同一である。
【００６０】
接着ゴム層を形成するゴム組成物も、圧縮ゴム層を形成するゴム組成物で例示された短繊維や他の成分をさらに含んでいてもよい。
【００６１】
［芯体］
芯体としては、特に限定されないが、通常、ベルト幅方向に所定間隔で配列した心線（撚りコード）を使用できる。心線は、ベルトの長手方向に延びて配設され、通常、ベルトの長手方向に平行に所定のピッチで並列的に延びて配設されている。心線は、少なくともその一部が接着ゴム層と接していればよく、接着ゴム層が心線を埋設する形態、接着ゴム層と伸張ゴム層との間に心線を埋設する形態、接着ゴム層と圧縮ゴム層との間に心線を埋設する形態のいずれの形態であってもよい。これらのうち、耐久性を向上できる点から、接着ゴム層が心線を埋設する形態が好ましい。
【００６２】
心線を構成する繊維としては、前記短繊維と同様の繊維が例示できる。前記繊維のうち、高モジュラスの点から、エチレンテレフタレート、エチレン−２，６−ナフタレートなどのＣ２−４アルキレン−アリレートを主たる構成単位とするポリエステル繊維（ポリアルキレンアリレート系繊維）、アラミド繊維などの合成繊維、炭素繊維などの無機繊維などが汎用され、ポリエステル繊維（ポリエチレンテレフタレート系繊維、ポリエチレンナフタレート系繊維など）、ポリアミド繊維が好ましい。繊維はマルチフィラメント糸であってもよい。マルチフィラメント糸の繊度は、例えば２０００〜１００００ｄｔｅｘ（特に４０００〜８０００ｄｔｅｘ）程度であってもよい。マルチフィラメント糸は、例えば１００〜５０００本であってもよく、好ましくは５００〜４０００本、さらに好ましくは１０００〜３０００本程度のモノフィラメント糸を含んでいてもよい。
【００６３】
心線としては、通常、マルチフィラメント糸を使用した撚りコード（例えば、諸撚り、片撚り、ラング撚りなど）を使用できる。心線の平均線径（撚りコードの直径）は、例えば０．５〜３ｍｍであってもよく、好ましくは０．６〜２ｍｍ、さらに好ましくは０．７〜１．５ｍｍ程度であってもよい。
【００６４】
心線は、ゴム成分との接着性を改善するため、短繊維と同様の方法で接着処理（または表面処理）されていてもよい。心線は、少なくともＲＦＬ液で接着処理するのが好ましい。
【００６５】
［補強布］
本発明のローエッジタイプＶベルトにおいて、補強布を使用する場合、伸張ゴム層の表面に補強布を積層する形態に限定されず、例えば、伸張ゴム層に補強層を埋設する形態（例えば、特開２０１０−２３０１４６号公報に記載の形態など）であってもよい。補強布は、例えば、織布、広角度帆布、編布、不織布などの布材（好ましくは織布）などで形成でき、必要であれば、前記接着処理、例えば、ＲＦＬ液で処理（浸漬処理など）したり、接着ゴムを前記布材に擦り込むフリクションや、前記接着ゴムと前記布材とを積層（コーティング）した後、伸張ゴム層の表面に積層してもよい。
【００６６】
［ローエッジタイプＶベルトの製造方法］
本発明の伝動用Ｖベルトの製造方法は、圧縮ゴム層の内周面の少なくとも一部の領域を樹脂被膜用前駆体で被覆した状態で加硫することにより樹脂被膜を形成する樹脂被膜形成工程を含む以外は、特に限定されず、各層の積層工程（ベルトスリーブの製造方法）に関しては、慣用の方法を利用できる。
【００６７】
樹脂被膜形成工程では、圧縮ゴム層の内周面の少なくとも一部の領域を樹脂被膜用前駆体で被覆するが、被覆方法は、特に限定されず、樹脂被膜用前駆体の形態に応じて慣用の方法を利用できる。ローエッジコグドＶベルトの場合、内周面全体を被覆する方法としては、前述のように、図５に記載された方法（圧縮ゴム層用シートの一方の面を樹脂被膜用前駆体で被覆し、樹脂被膜用前駆体と圧縮ゴム層用シートとの積層体を一体的にコグ付き型に圧入する方法）や、樹脂被膜用前駆体のみをピニオンロールなどでコグ付き型に押し込んだ後に圧縮ゴム層用シートを圧入する方法などを利用できる。これらの方法のうち、生産性に優れる点から、前記積層体を一体的にコグ付き型に圧入する方法が好ましい。
【００６８】
樹脂被膜は、加硫後に膜（フィルム）を形成していればよいため、樹脂被膜用前駆体の形態は特に限定されない。すなわち、樹脂被膜用前駆体の形態は、フィルムまたはシートに限定されず、加硫時の熱によって溶解して膜を形成可能な形態、例えば、不織布、織布、編布などの繊維構造体（布帛）であってもよく、粉体や絡合していない短繊維の集合物（非成形体）などであってもよい。樹脂被膜用前駆体が非成形体である場合は、慣用の粉体塗装方法やコーティング方法を利用して圧縮ゴム層用シート（未加硫ゴム）の表面を被覆してもよい。
【００６９】
樹脂被膜用前駆体がフィルム状またはシート状である場合、圧縮ゴム層用シートとの間にエアが溜まって接着不良が発生するのを防止するため、フィルムまたはシート状前駆体に微小な孔（貫通孔）を形成するのが好ましい。微小孔の平均孔径（直径）は、例えば０．１〜０．５ｍｍ、好ましくは０．２ｍｍ程度である。微小孔のピッチ（間隔）は、例えば１〜２ｍｍ、好ましくは１ｍｍ程度である。微小な孔の形成方法（孔加工法）は、特に限定されず、例えば、物理的に穿孔する方法として、表面に複数の針（突起）を有するローラを転がす方法などを利用できる。
【００７０】
また、樹脂被膜用前駆体がフィルム状またはシート状である場合、圧縮ゴム層用シートとの接着性を向上させるために、フィルムまたはシート状前駆体に表面処理を施すのが好ましい。表面処理には、表面粗面化加工および／または表面化学修飾が含まれる。表面処理方法としては、例えば、コロナ放電処理、グロー放電処理、プラズマ処理、サンドブラスト、化学薬品処理（ナフタレンエッチング、アンモニアエッチングなど）などが例示できる。これらのうち、化学薬品処理以外の方法は、表面粗面化加工の効果が得られ、化学薬品処理は、表面粗面化加工と表面化学修飾との両方の効果が同時に得られる処理であってもよい。
【００７１】
さらに、樹脂被膜用前駆体がフィルム状またはシート状である場合、樹脂被膜用前駆体の平均厚みは、例えば２０〜１５０μｍ、好ましくは２５〜１００μｍ、さらに好ましくは３０〜８０μｍ（特に４０〜６０μｍ）程度である。樹脂被膜用前駆体の厚みが薄すぎると、樹脂被膜が破れたり、作業性が低下する虞があり、厚すぎると、ベルトの屈曲性を低下させる虞がある。
【００７２】
例えば、図５に記載の方法でローエッジコグドＶベルトを製造する場合、シート状樹脂被膜用前駆体と圧縮ゴム層用シート（未加硫ゴム）とからなる積層体を、前記樹脂被膜用前駆体を下にして歯部と溝部とを交互に配した平坦なコグ付き型に設置し、温度６０〜１００℃（特に７０〜８０℃）程度でプレス加圧することによってコグ部を型付けしたコグパッド（完全には加硫しておらず、半加硫状態にあるパッド）を作製した後、このコグパッドの両端をコグ山の頂部から垂直に切断してもよい。さらに、円筒状の金型に歯部と溝部とを交互に配した内母型を被せ、この歯部と溝部に係合させてコグパッドを巻き付けてコグ山の頂部でジョイントし、この巻き付けたコグパッドの上に第１の接着ゴム層用シート（下接着ゴム：未加硫ゴム）を積層した後、芯体となる心線を螺旋状にスピニングし、この上に第２の接着ゴム層用シート（上接着ゴム：前記第１の接着ゴム層用シートと同じ）、伸張ゴム層用シート（未加硫ゴム）、補強布（上布）を順次巻き付けて成形体を作製してもよい。その後、ジャケットを被せて金型を加硫缶に設置し、温度１２０〜２００℃（特に１５０〜１８０℃）程度で加硫してベルトスリーブを調製した後、カッターなどを用いて、Ｖ状に切断加工してもよい。
【実施例】
【００７３】
以下に、実施例に基づいて本発明をより詳細に説明するが、本発明はこれらの実施例によって限定されるものではない。なお、実施例で使用した使用材料の詳細を以下に示す。
【００７４】
［使用材料］
ＣＲ（クロロプレンゴム）：ＤＥＮＫＡ（株）製「ＰＭ−４０」
ＥＰＤＭ：ダウ・デュポン社製「ＮＯＲＤＥＬ（登録商標）ＩＰ４６４０」、エチレン含有量５５質量％、エチリデンノルボルネン含有量４．９質量％
アラミド短繊維：帝人（株）製「トワロン（登録商標）」、モジュラス８８ｃＮ、繊度２．２ｄｔｅｘ、繊維長３ｍｍ
ナフテン系オイル：出光興産（株）製「ダイアナ（登録商標）プロセスオイルＮＳ−９０Ｓ」
カーボンブラックＨＡＦ：東海カーボン（株）製「シースト（登録商標）３」
老化防止剤：大内新興化学工業（株）製「ノクラック（登録商標）ＡＤ−Ｆ」
加硫促進剤ＤＭ：大内新興化学工業（株）製「ノクセラー（登録商標）ＤＭ」
加硫促進剤ＴＴ：大内新興化学工業（株）製「ノクセラー（登録商標）ＴＴ」
加硫促進剤ＣＺ：大内新興化学工業（株）製「ノクセラー（登録商標）ＣＺ」
シリカ：エボニックジャパン（株）製、「ＵＬＴＲＡＳＩＬ（登録商標）ＶＮ３」、ＢＥＴ比表面積１７５ｍ２／ｇ
心線：１１００ｄｔｅｘのアラミド繊維を２×３の撚り構成で、上撚り係数３．０、下撚り係数３．０で諸撚りした総繊度６６００ｄｔｅｘの撚りコードに接着処理を施した処理コード
帆布：ＰＥＴ繊維とアラミド繊維からなる平織り帆布に１２０度の広角処理および接着処理を施した処理帆布
無延伸ＰＰ１：サントックス（株）製「ＬＵ０２」、無延伸ポリプロピレン、厚み５０μｍ、引張弾性率７２０ＭＰａ、引張伸度６１０％
無延伸ＰＰ２：サントックス（株）製「ＬＵ０２」、無延伸ポリプロピレン、厚み３０μｍ、引張弾性率７５０ＭＰａ、引張伸度５５０％
無延伸ＰＰ３：サントックス（株）製「ＬＵ０２」、無延伸ポリプロピレン、厚み２０μｍ、引張弾性率８４０ＭＰａ、引張伸度４９０％
延伸ＰＰ：東レ（株）製「トレファンＢＯ」、引張伸度６０％
綿短繊維：繊維径１５μｍ、長さ０．５ｍｍ。
【００７５】
実施例１〜５および比較例１〜２
［ゴム層の形成］
表１（圧縮ゴム層、伸張ゴム層）および表２（接着ゴム層）のゴム組成物は、それぞれ、バンバリーミキサーなどの公知の方法を用いてゴム練りを行い、この練りゴムをカレンダーロールに通して圧延ゴムシート（圧縮ゴム層用シート、伸張ゴム層用シート、接着ゴム層用シート）を作製した。なお、短繊維は、ＲＦＬ液（レゾルシン及びホルムアルデヒドと、ラテックスとしてのビニルピリジン−スチレン−ブタジエンゴムラテックスとを含有）で接着処理し、固形分の付着率６質量％の短繊維を用いた。ＲＦＬ液として、レゾルシン２．６質量部、３７％ホルマリン１．４質量部、ビニルピリジン−スチレン−ブタジエン共重合体ラテックス１７．２質量部、水７８．８質量部を用いた。
【００７６】
【表１】
2020041693.tif 000003
【００７７】
【表２】
2020041693.tif 000004
【００７８】
得られた圧縮ゴム層用シートの加硫ゴム物性を評価した結果を表３に示す。
【００７９】
［ベルトの製造］
実施例１〜２および４〜５では、圧入によってコグパッドを製造した。すなわち、表３に示す樹脂被膜用前駆体（無延伸ＰＰ１〜３）と表３に示す圧縮ゴム層用シート（未加硫ゴム）との積層体を、樹脂被膜用前駆体を下にして歯部と溝部とを交互に配した平坦なコグ付き型に設置し、７５℃でプレス加圧することによってコグ部を型付けしたコグパッド（完全には加硫しておらず、半加硫状態にある）を作製した。
【００８０】
一方、実施例３および比較例１では、歯部と溝部とを交互に配した平坦なコグ付き型に、ピニオンロールにより樹脂被膜用前駆体としての延伸ＰＰまたは補強布用前駆体としての帆布を押し込んだ。その上に表３に示す圧縮ゴム層用シート（未加硫ゴム）を設置し、７５℃でプレス加圧することによってコグ部を型付けしたコグパッド（完全には加硫しておらず、半加硫状態にある）を作製した。
【００８１】
さらに、比較例２では、歯部と溝部とを交互に配した平坦なコグ付き型のコグ表面に、補強布用前駆体としての綿短繊維を静電付着させ、その上に表３に示す圧縮ゴム層用シート（未加硫ゴム）を設置し、７５℃でプレス加圧することによってコグ部を型付けしたコグパッド（完全には加硫しておらず、半加硫状態にある）を作製した。
【００８２】
次に、それぞれ得られたコグパッドの両端をコグ山の頂部から垂直に切断した。
【００８３】
円筒状の金型に歯部と溝部とを交互に配した内母型を被せ、この歯部と溝部に係合させてコグパッドを巻き付けてコグ山の頂部でジョイントし、この巻き付けたコグパッドの上に、表３に示す接着ゴム層用シート（未加硫ゴム）を積層した後、心線を螺旋状にスピニングし、この上に接着ゴム層用シート（上記接着ゴム層用シートと同じ）と表３に示す伸張ゴム層用シート（未加硫ゴム）とを順次巻き付けて成形体を作製した。その後、ベルト外周側にコグ形状を形成するための外母型およびジャケットを被せて金型を加硫缶に設置し、温度１７０℃、時間４０分で加硫してベルトスリーブを得た。このスリーブをカッターでＶ字状に切断して、ベルト内周側と外周側にコグを有する変速ベルトであるローエッジダブルコグドＶベルト（サイズ：上幅３３．０ｍｍ、厚み１６．０ｍｍ、内側のコグ高さ６．０ｍｍ、内側のコグ数７７、外周９１０ｍｍ）を作製した。なお、ベルト背面にはマークが付されており、マークがスタートする位置の内側のコグ谷をコグ谷位置Ｎｏ．１とし、そこから順にコグ谷位置Ｎｏ．２〜コグ谷位置Ｎｏ．７７として識別することとし、特定のコグ谷で亀裂が発生しやすくなっているかどうかを確認できるようにした。
【００８４】
［耐久走行試験］
耐久走行試験は、図６に示すように、直径１２０ｍｍの駆動プーリ２２、直径１２０ｍｍの従動プーリ２３、直径７５ｍｍの背面アイドラプーリ２４を備える走行試験機を用いて行った。各プーリにローエッジコグドＶベルト２１を掛架し、アイドラプーリ２４へのベルト巻きかけ角度が１６０度となるように調節し、駆動プーリ２２の回転数を３６００ｒｐｍ、軸荷重付加機構２５によって発生させる軸荷重（デッドウェイト）を１１５ｋｇｆとし、雰囲気温度７０℃にてベルト２１を走行させ、コグ谷に亀裂が発生するまでの時間を測定した。試験は同じスリーブから切り出したベルト３本について連続して試験を行い、亀裂が発生したコグ谷位置Ｎｏ．を記録した。
【００８５】
実施例１〜５および比較例１〜２で得られたローエッジダブルコグドＶベルトの評価結果を表３に示す。
【００８６】
【表３】
2020041693.tif 000005
【００８７】
表３の結果から明らかなように、補強布として帆布を用いた比較例１ではコグ谷亀裂発生までの時間が短かった。また、走行させた３本のベルトは全てコグ谷位置Ｎｏ.５２に亀裂が発生しており、特定のコグ谷で亀裂が発生しやすくなる現象が確認された。
【００８８】
また、ベルト底面を綿短繊維で被覆した比較例２でもコグ谷亀裂発生までの時間は１８時間と短く、耐久性が特に低い結果であった。このような結果は、短繊維同士の繋がりがないために屈曲による亀裂の発生や成長を抑制する効果が極めて弱いことによると推定できる。
【００８９】
一方、ベルト底面を無延伸ポリプロピレンのフィルムで被覆した実施例１では、コグ谷亀裂発生までの時間が延び、耐久性の向上が見られた。また、ＥＰＤＭ系のゴム配合とした実施例２では、コグ谷亀裂発生までの時間がさらに延びた。ＥＰＤＭ自体の耐亀裂性の高さや、ポリプロピレン被膜とＥＰＤＭ系のゴム組成物との接着性の高さにより、ＣＲ系のゴム組成物とした実施例１よりも良好な結果になったと考えられる。実施例１および２ともにコグ谷亀裂が発生したコグ谷位置Ｎｏ.は３本のベルトで異なっており、帆布で補強した場合のような特定のコグ谷で亀裂が発生し易くなる現象は確認されなかった。
【００９０】
また、実施例３は、実施例２の無延伸ポリプロピレンフィルムを延伸ポリプロピレンフィルムに変更した例であるが、耐久性は実施例２と同等であった。なお、実施例３では、実施例１のように、樹脂被膜用前駆体と圧縮ゴム層用シートとの積層体を一体的にコグ付き型に圧入することによって、コグパッドを作製しようとしたが、前記前駆体であるポリプロピレンフィルムの伸びが不足して、フィルムに破れが発生したため、比較例１と同様に、ピニオンロールを用いて樹脂被膜用前駆体である延伸ポリプロピレンフィルムをコグ付き型にあらかじめ押し込んだ後に圧縮ゴム層用シートを圧入する必要があった。そのため、実施例２と比較すると、ピニオンロール使用による工数が増加し、生産性が低かった。
【００９１】
さらに、実施例４および５は、実施例２の無延伸ポリプロピレンフィルムの厚みを変更した例であるが、厚み３０μｍのフィルムを用いた実施例４では、ベルトのコグ表面を被覆する樹脂被膜の厚みは１６μｍとなり、厚み２０μｍのフィルムを用いた実施例５では、ベルトのコグ表面を被覆する樹脂被膜の厚みは１０μｍとなった。実施例４ではベルトの耐久性は、実施例２と比べると若干低下したものの、問題ないレベルであったが、コグ付き型に樹脂フィルムおよび未加硫ゴムシートを積層する際に、樹脂フィルムが皺になりやすく、作業性が若干低下した。また、実施例５では、樹脂被膜の一部に破れが見られ、耐久走行試験には供していないが、耐久性の低下が懸念された。
【産業上の利用可能性】
【００９２】
本発明のローエッジタイプＶベルトは、ローエッジＶベルト、コグ部を有するローエッジコグドＶベルトなどに適用でき、コグ谷での亀裂を有効に抑制できる点から、ローエッジコグドＶベルト、ローエッジダブルコグドＶベルトに有用である。
【符号の説明】
【００９３】
１…ローエッジコグドＶベルト
２…補強布
３…伸張ゴム層
４…接着ゴム層
４ａ…芯体
５…圧縮ゴム層
６…樹脂被膜
【図１】
2020041693.tif 000006
【図２】
2020041693.tif 000007
【図３】
2020041693.tif 000008
【図４】
2020041693.tif 000009
【図５】
2020041693.tif 000010
【図６】
2020041693.tif 000011